(57)【特許請求の範囲】
【請求項１】
テトラリン、ナフタレン、１，４−ヒドロキシナフタレンからなる群から選択される少なくとも１つの溶剤を含む分解液に、磁性粉とエポキシ樹脂を含むバインダーを含有するコンパウンドを用いて成形した希土類ボンド磁石を浸漬して分解槽に仕込む工程と、２３０℃以上に加温する工程と、その後、前記分解槽から回収した磁性粉を前記コンパウンド中の磁性粉の少なくとも一部、或いは全量置換して再利用する工程を有することを特徴とする希土類ボンド磁石からの磁性粉回収・再利用方法。
【請求項２】
テトラリン、ナフタレン、１，４−ヒドロキシナフタレンからなる群から選択される少なくとも１つの溶剤を含む分解液を仕込んでいる分解槽の気相中に、磁性粉とエポキシ樹脂を含むバインダーを含有するコンパウンドを用いて成形した希土類ボンド磁石を仕込む工程と、２３０℃以上に加温する工程と、その後、前記分解槽から回収した磁性粉を前記コンパウンド中の磁性粉の少なくとも一部、或いは全量置換して再利用する工程を有することを特徴とする希土類ボンド磁石からの磁性粉回収・再利用方法。
【請求項３】
分解槽に希土類ボンド磁石を仕込んだ後、前記分解槽内の空気を窒素、ヘリウム、アルゴンからなる群から選択される少なくとも１つの気体に置換するか、或いは１０-2Ｔｏｒｒ以下に減圧する工程を付加することを特徴とする請求項１または請求項２記載の希土類ボンド磁石からの磁性粉回収・再利用方法。
【請求項４】
分解液が、酸化防止剤または還元剤を含むことを特徴とする請求項１〜３のいずれか１項に記載の希土類ボンド磁石からの磁性粉回収・再利用方法。
【請求項５】
分解槽から回収した磁性粉を、コンパウンド中の磁性粉と置換する割合が２０重量％以下であることを特徴とする請求項１〜４のいずれか１項に記載の希土類ボンド磁石からの磁性粉回収・再利用方法。
【請求項６】
バインダーが、エポキシ樹脂、ポリエステル樹脂、ポリアミド樹脂、ポリウレタン樹脂、フェノール樹脂からなる群から選択される少なくとも１つの樹脂を含むことを特徴とする請求項１〜５のいずれか１項に記載の希土類ボンド磁石からの磁性粉回収・再利用方法。
【請求項７】
バインダーが、熱硬化性樹脂であることを特徴とする請求項６記載の希土類ボンド磁石からの磁性粉回収・再利用方法。
【請求項８】
磁性粉がソフト磁性相とハード磁性相を有することを特徴とする請求項１〜７のいずれか１項に記載の希土類ボンド磁石からの磁性粉回収・再利用方法。
【請求項９】
磁性粉が等方性ネオジミウム系磁性粉であることを特徴とする請求項１〜８のいずれか１項に記載の希土類ボンド磁石からの磁性粉回収・再利用方法。
【請求項１０】
磁性粉とバインダーを含有するコンパウンドを用いて成形した希土類ボンド磁石が、圧縮成形した環状成形体であることを特徴とする請求項１〜９のいずれか１項に記載の希土類ボンド磁石からの磁性粉回収・再利用方法。
【請求項１１】
圧縮成形した環状成形体にエポキシ樹脂によるコーティングが施されていることを特徴とする請求項１０記載の希土類ボンド磁石からの磁性粉回収・再利用方法。
【請求項１２】
分解槽に仕込む希土類ボンド磁石として圧縮成形した希土類ボンド磁石を用い、分解槽から回収した磁性粉を射出成形用希土類ボンド磁石の磁性粉の少なくとも一部に再利用することを特徴とする請求項１〜１１のいずれか１項に記載の希土類ボンド磁石からの磁性粉回収・再利用方法。
【発明の詳細な説明】
【０００１】
【発明の属する技術分野】
本発明は、希土類ボンド磁石からの磁性粉回収・再利用方法に関する。
【０００２】
【従来の技術】
従来、磁性粉とバインダーを含有するコンパウンドを用いて成形した希土類ボンド磁石は、モータ、プラスチックマグネットシート、複写機などで用いられるマグネットローラ、磁気センサ、医療機器などの用途に用いられている。一般に磁性材料は、硬くて脆い材質が多く、鋳造及び焼結磁石の場合、鋳造、焼結、熱処理などの工程を経て、所定の寸法に加工するため研削仕上げされる。そのため、複雑な形状や薄肉の製品を仕上げることが困難であり、割れや欠けなどの問題も出てくる。このような加工上の欠点を補うため、ボンド磁石が使用されはじめ、寸法精度の高さ、加工容易性、割れなどの問題もなく、軽いといった特徴を有している。バインダーを１０〜５０ｖｏｌ％程度含んでいるため鋳造磁石や焼結磁石に比べて磁気特性が劣るが、近年、希土類磁石のような強力な磁石が得られるようになったため、その生産量は急激に増加している。バインダーとしては熱硬化性樹脂、熱可塑性樹脂共に用いられているが、一般的に圧縮成形により磁石成形する場合には熱硬化性樹脂、射出成形や押出成形する場合には熱可塑性樹脂が多く用いられている。射出成形などに比べて圧縮成形する場合は一般的に磁性粉の充填量を大きくできるため、磁気特性は大きくなる。
【０００３】
磁性粉とバインダーを含有するコンパウンドを用いて成形した希土類ボンド磁石の再生に関する従来技術は、例えば特開昭５９−１３６９０７号公報がある。この従来技術は、「１．射出成形法による熱可塑性樹脂を用いたサマリウム−コバルト系磁石の製造方法において、サマリウム−コバルト系磁性粉としてＲ2ＴＭ17（Ｒはサマリウムなどの希土類元素、ＴＭはコバルトを中心とする遷移金属）を用いるとＲＣｏ5に比べて、射出成形された磁石、或いはスプルーやランナーなど、希土類磁性粉と樹脂とのコンパウンドを粉砕して再び射出成形に供することができる。２．射出成形した磁石、或いはスプルーやランナーを脱磁すると取扱いに有利である。３．磁石、或いはスプルーやランナーより再生した原料を混練上がりの原料と混合すると磁気性能や機械的性質の低下が抑制できる。」を開示し、サマリウム−コバルト系ボンド磁石を射出成形で工業的規模で効率よく製造することを狙ったものである。
【０００４】
また、ボンド磁石を熱処理して、樹脂を熱分解させて回収するリサイクル方法が特開平１０−５５９０８号公報で示されているが、５００〜１２００℃という高温を必要とするため、処理のための消費エネルギーが大きく、磁性粉の酸化防止のために窒素やヘリウム、アルゴン雰囲気下での処理が望まれている。また、高温の熱処理によって磁石の特性が低下してしまうこともある。さらに、回収した磁性粉は、塊状であるため、再利用のためには粉砕、分級の必要がある。この方法でも熱可塑性樹脂を用いた射出成形又は押出成形したボンド磁石成形体を対象にしている。
【０００５】
しかし、射出又は押出成形では、マルチメディアＰＣ周辺機器を柱とした多様な駆動源に使用されるような数ｇ以下の小さな磁石の場合、成形体全体に占めるスプルーとランナーの割合が実に８０−９０％を占め、磁石よりも、スプルーやランナーなど磁性粉と熱可塑性樹脂との複合体の割合が増し、その結果、成形加工の消費エネルギーや材料劣化度が増し、省エネルギーや省資源の観点からも好ましくない。更に、混練−可塑化した溶融ストランドを成形型キャビティに射出充填するには磁性粉の体積分率を、一般に６５ｖｏｌ％以下とする必要がある。このため、磁性粉自体の体積分率を高め、当該希土類磁性粉の磁気特性を、できる限り引出す磁気性能追求面でも不利である。
【０００６】
上記磁性粉の体積分率を高め、当該希土類磁性粉の磁気特性をできる限り引出すには、エポキシ樹脂など熱硬化性樹脂とともに希土類磁性粉を強圧縮する方が、スプルーやランナーを生成しない点、或いは磁気性能を高める点で有利である。
【０００７】
例えば、ネオジミウム系希土類磁性粉を用いた圧縮成形ボンド磁石は、バインダーとしてエポキシ樹脂が主に用いられており、ＨＤＤ、ＣＤ−ＲＯＭ、ＤＶＤなどのスピンドルモータ用磁石として広く使用されている。また、防錆などの点からスプレー塗装や電着塗装などによりエポキシ樹脂コーティングが施されていることが一般的である。このような熱硬化性樹脂を用いた希土類ボンド磁石は、再溶融させることはできず、上述した熱可塑性樹脂を用いたボンド磁石の再生・再利用技術などは適用できず、希土類磁性粉とエポキシ樹脂などの熱硬化性樹脂を含むコンパウンドを圧縮成形した希土類ボンド磁石の再生に関する技術の開示は見られない。
【０００８】
【発明が解決しようとする課題】
希土類ボンド磁石中の希土類元素は高価で、かつ資源の有効利用という観点からも、回収、リサイクルが強く望まれているが、上述したように、従来技術は熱可塑性樹脂をバインダーとして用いたもののみであり、粉砕処理や高温処理を必要とするなど未だ十分な再生方法とは言えない。粉砕や高温処理では磁気特性が低下するなどの悪影響も考えられる。
【０００９】
また、熱硬化性樹脂を用いた場合の再利用方法として、粉砕、微粉化して、比重分離などで、樹脂粉と磁性粉を分離する方法が考えられる。しかし、粉砕することによって、ボイドが小さくなり、磁石としての特性が消失したり、低下するなどの悪影響がある。また、粉砕・分離方法では、樹脂粉と磁性粉との完全な分離や、磁性粉の１００％回収は困難である。
【００１０】
本発明ではこのような課題に対し、熱可塑性樹脂をバインダーとして用いた場合は勿論、従来は不可能であった熱硬化性樹脂を用いた希土類ボンド磁石成形体でも、磁気特性を低下させずに容易に磁性粉を回収して再利用する方法を提供することを目的とする。
【００１１】
【課題を解決するための手段】
本発明では、テトラリン、ナフタレン、１，４−ヒドロキシナフタレンからなる群から選択される少なくとも１つの溶剤を含む分解液に、磁性粉とエポキシ樹脂を含むバインダーを含有するコンパウンドを用いて成形した希土類ボンド磁石を浸漬して分解槽に仕込む工程と、２３０℃以上に加温する工程と、その後、前記分解槽から回収した磁性粉を前記コンパウンド中の磁性粉の少なくとも一部、或いは全量置換して再利用する工程を有することを特徴とする。
【００１２】
なお、磁性粉の表面酸化劣化を防ぐために、分解槽に希土類ボンド磁石を仕込んだ後、分解槽内の空気を窒素、ヘリウム、アルゴンからなる群から選択される少なくとも１つの気体に置換するか、或いは１０-2Ｔｏｒｒ以下に減圧する工程を付加することが好ましい。さらに、分解液に酸化防止剤または還元剤を添加することも同様の効果を促進させるために好ましい。
【００１３】
また、分解槽から回収した磁性粉を、コンパウンド中の磁性粉と置換する割合が２０重量％以下であることが、ボンド磁石の磁気特性維持の点から好ましい。
【００１４】
本発明に使用されるバインダーが、エポキシ樹脂、ポリエステル樹脂、ポリアミド樹脂、ポリウレタン樹脂、フェノール樹脂からなる群から選択される少なくとも１つの樹脂を含むことが樹脂の分解性の観点から好ましく、特にバインダーが熱硬化性樹脂である場合には、従来の技術では全く再生することができなかったため、本発明の効果が大きくより好ましい。
【００１５】
また、現在、等方性ネオジミウム系磁性粉が希土類磁性粉として広く用いられているため、磁性粉として等方性ネオジミウム系磁性粉を用いたボンド磁石の場合に、より大きな経済効果が得られる。また、磁性粉がソフト磁性相とハード磁性相を有する場合、耐酸化劣化性が大きく好適である。
【００１６】
また、小型モータ用などに広く用いられている磁石は、圧縮成形した環状希土類ボンド磁石成形体であることや、その環状成形体にエポキシ樹脂によるコーティングが主に施されていることなどから、本発明の分解処理でコーティング膜も同時に分解でき、コーティング膜を除去するなどの前処理が不要であることから、本発明の適用がより好ましい。
【００１７】
さらに、分解槽に仕込む希土類ボンド磁石として圧縮成形した希土類ボンド磁石を用い、その分解槽から回収した磁性粉を射出成形用希土類ボンド磁石の磁性粉の少なくとも一部に再利用することは、圧縮成形により微細化した磁性粉をより効果的に再利用するために好ましい。
【００１８】
【発明の実施の形態】
本発明では、希土類ボンド磁石中で磁性粉のバインダーの役目をしている樹脂を、テトラリン等の溶剤を含む分解液で、液相中或いは気相中で分解することにより、希土類ボンド磁石の形状を崩壊或いは崩壊しやすい状態にして、磁性粉と樹脂の一部或いは全部を分離して、磁性粉を回収し、成形前のコンパウンド中の磁性粉の一部或いは全てに置換して再利用する方法である。
【００１９】
本発明に供される磁性粉は、一般に希土類ボンド磁石用に使用される希土類元素を含むあらゆる磁性粉を用いることができる。例えば、Ｓｍ−Ｃｏ系磁性粉、Ｓｍ−Ｆｅ−Ｎ系磁性粉、Ｎｄ−Ｆｅ−Ｂ系磁性粉等の希土類磁性粉等が挙げられる。特に希土類元素は酸化劣化を受けやすく、磁気特性を低下させずに回収・再利用することがより困難な磁性粉である。また、ソフト磁性相とハード磁性相を含むいわゆる交換スプリング磁性粉の場合、上述した通常の希土類磁性粉に比べて耐酸化劣化性が大きいため、より容易に本発明で回収・再利用できる。なお、これらの磁性粉は、シラン処理などの表面処理を施したものでも構わない。
【００２０】
本発明に供されるバインダーは、熱可塑性樹脂、及び熱硬化性樹脂のいずれでもかまわないが、エステル結合やアミド結合、エーテル結合等を有する樹脂が好ましい。例えば、ナイロン６やナイロン１２等のポリアミド樹脂、ポリエチレンテレフタレート、ポリブチレンテレフタレート、エチレン−エチルアクリレート共重合体、エチレン−酢酸ビニル共重合体、エチレン−ビニルアルコール共重合体、エポキシ樹脂、不飽和ポリエステル樹脂、ポリウレタン樹脂、フェノール樹脂等が好ましい樹脂として挙げられる。さらに、バインダーはゴムや熱可塑性エラストマーでもかまわない。なかでも、熱硬化性樹脂の場合は、熱可塑性樹脂を用いた磁石成形体のように加熱溶融することができず、従来の技術では再利用できないため、本発明ではより好適である。
【００２１】
さらに、補強の目的等で希土類ボンド磁石中に他の充填材を添加しても構わない。充填材として、例えば、マイカやウイスカ、タルク、クレー、ガラスバルーン、モンモリロナイト、ケイ酸、カオリン、シリカ、珪燥土、ガラス繊維、炭素繊維、アスベスト繊維、ナイロン繊維、ポリエチレン繊維等が挙げられる。
【００２２】
また、成形を容易にするため、離型剤やワックスなどを添加しても構わない。離型剤としては、例えば、ステアリン酸、ステアリン酸亜鉛、ステアリン酸カルシウムなどが挙げられる。ワックスとしては、例えば、ヘキストワックス、カルナバワックス、パラフィンなどが挙げられる。
【００２３】
また、例えばヒドラジン系酸化防止剤などの酸化防止剤を添加しても構わない。
【００２４】
本発明に供される分解液は、テトラリン、ナフタレン、メチルナフタレン、１，４−ヒドロキシナフタレン、ナフトール、ビフェニル、２−ヘキサノン、アセトニトリルアセトン、ホロン、シクロヘキサノン、メチルシクロヘキサノンからなる群から選択される少なくとも１つの溶剤を含んでいる。
【００２５】
また、分解処理工程の温度は、大きな分解反応速度を得るためには高温である方が好ましく、特に２３０℃以上で反応速度は大いに加速されるためより好ましい。
【００２６】
また、溶剤あるいは磁性粉の酸化劣化を防ぐために、反応器内の空気を窒素、ヘリウム、アルゴンなどの不活性気体で置換したり、真空ポンプなどを用いて反応器内の気圧を１０-2Ｔｏｒｒ以下に減圧する等の操作を施した方が好ましい。
【００２７】
【実施例】
（実施例１）
（円柱状成形体の製造１）
合金組成Ｎｄ10.5Ｆｅ83.5Ｃｏ0.5Ｂ5.5の磁性粉１００重量部に対して、アセトン１．５重量部、エポキシ樹脂１．５重量部、ブロックイソシアネート樹脂１．３重量部を添加して、混練したコンパウンドを、８０℃雰囲気下に１時間放置して、アセトンを揮散させた。得られたものを粒径２５０μｍ以下に粉砕した。この粉砕粉１００重量部に対して、ステアリン酸カルシウムを０．０５重量部添加した後、金型に約０．５ｇ添加して、約８ｔｏｎ／ｃｍ2の圧力を加えて、圧縮成型して、直径５ｍｍ、高さ５ｍｍの円柱状成形体を得た。この成形体を１５０℃で１時間硬化させて、サンプル１を得た。
【００２８】
このサンプル１に５０ｋＯｅパルス着磁して、ＶＳＭにより残留磁化Ｊｒ及び、保磁力Ｈｃｊ、最大エネルギー積ＢＨｍａｘを測定したところ、各々６．８０ｋＧ、７．５６ｋＯｅ、９．１５ＭＧＯｅを得た。
【００２９】
（分解処理）
このサンプル１を２０個、耐圧容器に入れ、さらにテトラリン１００ｍｌを添加した。次に、耐圧容器に設けられたノズルに真空ポンプを接続して容器内の気体を排気して１０-2Ｔｏｒｒ以下に減圧した。この耐圧容器を３００℃まで加温して２時間浸漬し、サンプルの状態変化を観察した。全く同様にして２５０、３２０℃でも処理を行った。また、比較例として１５０、２００℃でも処理を行った。また、各処理後のサンプルをアセトンで洗浄、乾燥して、サンプル重量を測定して、処理による重量減少率を求めた。
【００３０】
それらの結果を（表１）に示す。また、重量減少率と処理温度の関係を図１に示す。
【００３１】
【表１】
0004265047.tif 000002
【００３２】
本発明によってサンプル１を、テトラリンからなる分解液を用いて２５０℃以上で処理した場合、サンプルは完全に崩壊した。すなわち、磁石成形体の結合材であるエポキシ樹脂が化学的に分解されるために、サンプルは構造を維持できず崩壊したといえる。重量減少率からも樹脂の大部分が分解されたことが判る。
【００３３】
なお、図１より、２００〜２５０℃の間の温度範囲で急激に分解が進むことが判る。そのため、分解処理温度は２３０℃以上、好ましくは２５０℃以上が良いと考えられる。
【００３４】
以上のように、エポキシ樹脂をバインダーとする希土類ボンド磁石成形体を、テトラリンからなる分解液に浸漬して２３０℃以上に加温することによって、速やかに分解処理することができる。
【００３５】
（再利用）
３００℃で処理したサンプル粉を、上記に示した円柱状成形体の製造１のコンパウンド中の磁性粉に対して１０，２０，４０重量％となるように置換して同様の条件で成形体を作成した。また、３００℃で処理したサンプル粉を円柱状成形体の製造１の磁性粉に１００％置換して、再利用した場合の成形体も作成した。
【００３６】
これらの希土類ボンド磁石成形体を、５０ｋＯｅパルス着磁して、ＶＳＭにより残留磁化Ｊｒ及び、保磁力Ｈｃｊ、最大エネルギー積ＢＨｍａｘを測定した。その結果をまとめて図２に示す。
【００３７】
この図より、回収したサンプル粉の再利用率２０％までなら、磁気特性を殆ど低下させずに再利用できることが判った。なお、４０，１００％の再利用率でも、最大エネルギー積が小さくなるものの保磁力は元の９０％以上を維持しているため、若干特性の小さな希土類ボンド磁石などには十分適用でき、再利用できる。
【００３８】
また、３００℃で処理したサンプル粉を走査型電子顕微鏡観察、オージェ電子分光分析を行った結果、樹脂成分は殆ど見られず、かつ磁性粉表面の酸化は元の磁性粉とほぼ同等であり、分解処理による酸化は殆ど進んでいないことが判った。ただし、粒径の小さな磁性粉が多くなっていた。元の磁性粉と処理後に回収したサンプルの粒度分布を（表２）に示す。
【００３９】
【表２】
0004265047.tif 000003
【００４０】
この粒度分布の違いは、本実施例では圧縮成形により成形体を作成したことによる成形時の磁性粉微細化に起因するものと考えられる。
【００４１】
以上のことから、本発明による希土類ボンド磁石の処理で、磁気特性を殆ど低下させることなく、磁性粉の回収、再利用が可能であることが判る。
【００４２】
なお、本実施例で用いた分解液を、ナフタレンや１，４−ヒドロキシナフタレンに変えた場合も、ほぼ同様の処理温度、及び処理時間で、完全にサンプルを崩壊させ、磁性粉として回収できた。
【００４３】
さらに、比較のために分解液として水を用いて、３００℃で２時間、サンプル１を処理した場合、サンプルに少しクラックは入ったが重量減少は全く見られず、樹脂の分解は起きなかった。
【００４４】
また、サンプルを空気中で３００℃、２時間処理した場合も、サンプル表面に幾つかの小さなクラックが生じ、鬆が見られるが、ほぼ円柱形状をそのまま維持しており、重量減少も殆ど見られない。すなわち３００℃に加熱しただけでは分解処理の効果は期待できない。
【００４５】
（実施例２）
テトラリン１００ｍｌを耐圧容器に添加した後、実施例１の円柱状成形体の製造１で作成したサンプル１を２０個を耐圧容器の槽内上部に吊した網目状籠の中に入れた。この際、サンプルはテトラリンに浸っていない状態である。次に、耐圧容器に設けられたノズルに真空ポンプを接続して容器内の気体を排気して１０-2Ｔｏｒｒ以下に減圧した。この耐圧容器を３００℃まで加温して３時間分解処理した後、サンプルの状態変化を観察した。また、処理後のサンプルをアセトンで洗浄、乾燥して、サンプル重量を測定して、処理による重量減少率を求めた。
【００４６】
その結果、サンプルは形状をほぼ保っているが、ピンセットなどで容易に崩壊できる状態であり、アセトン洗浄中に自然に崩壊した。また、重量減少率は２．３４ｗｔ％であり、バインダーの大部分がテトラリン蒸気により分解・除去された。本実施例より、サンプルが分解液の溶剤に浸っていない状態、いわゆる気相中でも十分分解可能であることが判る。気相中で分解した方が、分解処理時間が若干長くなるが、分解処理後のアセトンによる洗浄などの工程が軽減できる特徴がある。
【００４７】
（再利用）
上記のように気相中で分解処理したサンプル粉を円柱状成形体の製造１の磁性粉に１００％置換して再利用した成形体を作成した。
【００４８】
この希土類ボンド磁石成形体を、５０ｋＯｅパルス着磁して、ＶＳＭにより残留磁化Ｊｒ及び、保磁力Ｈｃｊ、最大エネルギー積ＢＨｍａｘを測定した。その結果、各々６．６７ｋＧ、６．８１ｋＯｅ、８．０３ＭＧＯｅを得た。この特性は実施例１で１００％再利用した場合に比べてほんの少しだけ小さな値であるが、ほぼ同等の磁気特性と考えられ、十分再利用可能な特性である。
【００４９】
（実施例３）
（円柱状成形体の製造２）
Ｆｅ3Ｂ／Ｎｄ2Ｆｅ14Ｂの交換スプリング磁性粉９２重量部、１２−ナイロン粉末８重量部、エチレンジアミン系ワックス０．３重量部を混ぜ合わせて、スクリュー径２０ｍｍの単軸エクストルーダを用いて、２５０℃にて溶融混練して、ダイスヘッドから吐出したプラスチックマグネット溶融ストランドをホットカットしてペレットを得た。
【００５０】
得られたペレットを粉砕して、その粉砕粉を２００℃に加温した金型に約０．５ｇ添加して、５００ｋｇ／ｃｍ2の圧力を加えて、圧縮成形して、直径５ｍｍ、高さ５ｍｍの円柱状成形体（サンプル２）を得た。
【００５１】
このサンプル２に５０ｋＯｅパルス着磁して、ＶＳＭにより残留磁化Ｊｒ及び、保磁力Ｈｃｊ、最大エネルギー積ＢＨｍａｘを測定したところ、各々６．５２ｋＧ、３．３７ｋＯｅ、５．３１ＭＧＯｅを得た。
【００５２】
（分解処理）
このサンプル２を２０個、耐圧容器に入れ、さらにナフタレン１００ｍｌを添加した。次に、耐圧容器中の空気を窒素で置換した。この耐圧容器を３００℃まで加温して２時間浸漬し、サンプルの状態変化を観察した。
【００５３】
さらに、処理後のサンプルをアセトンで洗浄、乾燥して、サンプル重量を測定して、処理による重量減少率を求めた。
【００５４】
その結果、サンプルはほぼ完全に自然崩壊した状態になり、重量減少率は７．８ｗｔ％であった。
【００５５】
（再利用）
上記分解処理後のサンプル粉を円柱状成形体の製造２の交換スプリング磁性粉に１００％置換して再利用した成形体を作成した。
【００５６】
この希土類ボンド磁石成形体を、５０ｋＯｅパルス着磁して、ＶＳＭにより残留磁化Ｊｒ及び、保磁力Ｈｃｊ、最大エネルギー積ＢＨｍａｘを測定した。その結果、各々６．５３ｋＧ、３．２２ｋＯｅ、５．１６ＭＧＯｅを得た。
【００５７】
本実施例では、実施例１に比べて保磁力、最大エネルギー積ともに僅かな低下であった。これは、磁性粉に酸化劣化を受けにくい組成である交換スプリング磁性粉を用いていることに起因していると考えられる。
【００５８】
なお、本実施例では分解液としてナフタレンを用いた例を示したが、上述した分解液からなる群から選択される少なくとも１つの溶剤を含んでいればよい。
【００５９】
また、分解処理における分解液の温度も、少なくとも２３０℃以上が好ましいが、もちろん本実施例の値に限定されるわけではない。
【００６０】
また、以上の実施例では、バインダーとしてエポキシ樹脂とナイロン樹脂を用いたが、ポリエチレンテレフタレート、ポリブチレンテレフタレート、エチレン−エチルアクリレート共重合体、エチレン−酢酸ビニル共重合体、エチレン−ビニルアルコール共重合体、不飽和ポリエステル樹脂、ポリウレタン樹脂、フェノール樹脂等を用いた場合でも勿論構わない。さらに、樹脂と磁性粉の組成比も上記の実施例に限定されるものではない。
【００６１】
また、以上の実施例では、希土類磁性粉としてネオジミウム系磁性粉を用いているが、勿論これに限定されるものではない。
【００６２】
また、処理される希土類ボンド磁石成形体の形状も円柱状に限らず、リング状や馬蹄形状などどのような形状でも構わず、処理を容易にするために分解処理前に予め適当な大きさに破砕、粉砕したものでも構わない。
【００６３】
【発明の効果】
以上のように、本発明による希土類ボンド磁石の分解処理方法を用いれば、テトラリン、ナフタレン、１，４−ヒドロキシナフタレンからなる群から選択される少なくとも１つの溶剤を含む分解液を仕込んでいる分解槽に、少なくとも磁性粉とバインダーを含有するコンパウンドを用いて成形した希土類ボンド磁石を分解液中に浸漬するか、或いは、その気相中に仕込む工程と、２３０℃以上に加温する工程と、その後、前記分解槽から回収した磁性粉を前記コンパウンド中の磁性粉の一部、或いは全量置換して再利用する工程により、容易にバインダーを分解させて磁性粉を回収することができるため、廃棄物の低減、資源の有効利用が可能である。
【００６４】
特に、本発明では、熱や粉砕、酸化などによる磁気特性の劣化を殆ど生じることなく、磁性粉をほぼ１００％回収できるため、工業的、経済的に有効な磁性粉資源回収方法である。また、従来は再利用する技術のなかった熱硬化性樹脂をバインダーとする希土類ボンド磁石成形体も容易に分解、磁性粉回収・再利用できるため、有効な資源回収方法となる。
【図面の簡単な説明】
【図１】分解処理に及ぼす温度の影響を示す図
【図２】回収磁性粉のリサイクル率の磁気特性に及ぼす影響を示す図
【図１】
0004265047.tif 000004
【図２】
0004265047.tif 000005